(57)【要約】【課題】通気性を阻害することなく、遮光することを可能とする農業用遮光シートの提供【解決手段】単繊維が集合して形成された５００デシテックス以上の熱可塑性樹脂からなる集合線条体Ａを密に並べ、集合線条体Ａの長さ方向に８ｍｍ以上の間隔をおいて交差する熱可塑性樹脂製の細幅線条体Ｂによって集合線条体Ａを締止してシート状に形成してなることを特徴とする農業用遮光シート。集合線条体Ａが、フラットヤーンに縦方向の切れ目を多数形成したスプリットヤーン、単繊維が収束されたマルチフィラメントであること、集合線条体Ａと細幅線条体Ｂが絡み織によって締止されてなることが好ましい。【選択図】    図１
2007104917.tif 000002
【特許請求の範囲】
【請求項１】
単繊維が集合して形成された５００デシテックス以上の熱可塑性樹脂からなる集合線条体を密に並べ、集合線条体の長さ方向に８ｍｍ以上の間隔をおいて交差する熱可塑性樹脂製の細幅線条体によって集合線条体を締止してシート状に形成してなることを特徴とする農業用遮光シート。
【請求項２】
集合線条体が、フラットヤーンに縦方向の切れ目を多数形成したスプリットヤーンである請求項１に記載の農業用遮光シート。
【請求項３】
集合線条体が、単繊維が収束されたマルチフィラメントである請求項１に記載の農業用遮光シート。
【請求項４】
集合線条体と細幅線条体が絡み織によって締止されてなる請求項１〜３のいずれかに記載の農業用遮光シート。
【発明の詳細な説明】
【技術分野】
【０００１】
本発明は、農業、園芸、畜産分野における日覆、さらに詳しくは、通気性がよく、風圧による損傷が少なく、また、透湿性に優れた農業用遮光シートに関する。
【背景技術】
【０００２】
従来、果物や花卉などの栽培において、促成栽培や防寒、防霜を目的として、ポリ塩化ビニル、ポリエチレン、エチレン−酢酸ビニル共重合体などの合成樹脂シートで被覆した中で栽培する、いわゆるビニールハウス栽培が行われている。しかし、この種の合成樹脂シートで被覆したハウスは、昼間の温度上昇が大きすぎる傾向にあり、夏季においては直射日光が強く、作物に高温障害が発生し易いため作物に日覆を掛けることが行われている。
【０００３】
日覆は、遮光性のシートを、ポリ塩化ビニルなどのハウス用フィルムの上に掛ける方法や、ハウス用フィルムに代えて農業ハウス用枠に直接被覆する方法などがある。
【０００４】
かかる遮光性のシートとしては、通気性を有する寒冷紗、あるいは、モノフィラメントやフラットヤーンからなる編織物など粗目のネット状物が多く使用されている（特許文献１、２）。ネット状物は通気性がよく、特に、農業ハウス用枠体に直接被覆すると外気の流通がよく、換気性に優れるため、ハウス内の温度上昇を防止する効果が大きい。
【０００５】
しかし、透過光量を抑制して遮光性を高めるためには、ネット状物の網目を小さくする必要があり、その場合、換気性が犠牲とならざるを得ないという問題がある。
【０００６】
また、ハウス用フィルムの上に掛ける場合や、農業ハウス用枠に直接被覆する場合等、屋外に張設する場合は、遮光性シートが直接風を受けることになり、強風によってネット状物があおられる問題があり、飛ばされたり、破れたりする事故が発生する。このため、作物の日覆として使用されるシートは、遮光性と共に通気性に優れ風圧を受けない構造とすることが重要となる。
【０００７】
近年、軽量で安価であることからフラットヤーンを利用し、ヤーンの交点を熱融着させた平織りの遮光シートを使用することが多くなっているが、平織りの織布は、引張りに対しては強度が高いが、通気性が低く、風圧を受けて、大きくあおられ易い。また、フラットヤーンの織布は、ポリ塩化ビニルなどハウス用フィルムの上に重ねて被覆した場合、ハウス用フィルムとの接触面積が大きいためブロッキングし易く、遮光シートを取り外すのに手間がかかるという問題があった。
【特許文献１】特開平１０−２９０６３５号公報
【特許文献２】実用新案登録第３１０７４３０号
【発明の開示】
【発明が解決しようとする課題】
【０００８】
本発明は、通気性を阻害することなく、遮光することを可能とし、風圧に対して強度の高い農業用遮光シートを提供するものである。
【課題を解決するための手段】
【０００９】
本発明は、かかる課題を解決するために鋭意検討した結果なされたものであって、具体的には、単繊維が集合して形成された５００デシテックス以上の熱可塑性樹脂からなる集合線条体を密に並べ、集合線条体の長さ方向に８ｍｍ以上の間隔をおいて交差する熱可塑性樹脂製の細幅線条体によって集合線条体を締止してシート状に形成してなることを特徴とする農業用遮光シートを提供するものである。
【００１０】
また、本発明は、集合線条体がフラットヤーンに縦方向の切れ目を多数形成したスプリットヤーンである上記の農業用遮光シート、集合線条体が単繊維が収束されたマルチフィラメントである上記の農業用遮光シート、及び、集合線条体と細幅線条体が絡み織によって締止されてなる上記の農業用遮光シートを提供するものである。
【発明の効果】
【００１１】
本発明農業用遮光シートは、経糸または緯糸の一方に集合線条体を使用し、他方に細幅の線条体を用いて、集合線条体の長さ方向に間隔を置いて交差させて集合線条体を締止しているから、嵩高のシートとなり、太陽光の透過抑制効果が大きく、また、単繊維によって、太陽光は反射分散されるから、作物に対する日光の照射を和らげることができると同時に、細い繊維で構成され、広い間隔で締止されているから、繊維間が広く開くことが可能で、空気抵抗が少なく、空気が通り易いから、風にあおられる心配がない。
【発明を実施するための最良の形態】
【００１２】
本発明の農業用遮光シート１は、図１に示すように、熱可塑性樹脂からなる集合線条体Ａを密に並べると共に、集合線条体の長さ方向に８ｍｍ以上の間隔を置いて交差する熱可塑性樹脂製の細幅線条体Ｂによって集合線条体Ａを締止してシート状とされる。
【００１３】
集合線条体Ａとは、単繊維が束ねられて形成された線条体を意味し、マルチフィラメント、あるいは、スプリットヤーンを包含する。
【００１４】
また、細幅線条体Ｂとしては、テープ、ヤーン、スプリットヤーン、モノフィラメント、短繊維、長繊維、スパン糸等を用いることができ、これら線条体Ｂは必要に応じて撚糸される。
【００１５】
集合線条体Ａとしては、図３（ａ）に示すように、結晶性樹脂の単層であってもよいが、図３（ｂ）に示すように、基層５の片面に接合層６を積層し、また、図３（ｃ）に示すように、接合層６を基層５の両面に積層することもできる。また、細幅線条体Ｂは、これらの他、図３（ｄ）、（ｅ）に示すように、シースコア構造またはサイドバイサイド構造とすることも可能である。
【００１６】
集合線条体Ａ及び細幅線条体Ｂの単層体、あるいは積層体の基層５を構成する熱可塑性樹脂としては、延伸効果の大きい樹脂、一般には結晶性樹脂が使用され、具体的には、高密度ポリエチレン、中密度ポリエチレン、ポリプロピレン、エチレン・プロピレン共重合体、エチレン・α−オレフィン系重合体、エチレン・酢酸ビニル共重合体等のオレフィン系重合体、ポリエチレンテレフタレート、ポリブチレンテレフタレート等のポリエステル、ナイロン６、ナイロン６６等のポリアミド、ビニロン等を用いることができる。中でも加工性と経済性から高密度ポリエチレン、中密度ポリエチレン、ポリプロピレン等のポリオレフィンが望ましい。
【００１７】
接合層６は、集合線条体Ａと細幅線条体Ｂが締止された後、集合線条体Ａと細幅線条体Ｂとの間を接合して目ずれを防止するもので、基層５を構成する熱可塑性樹脂より融点が低く熱融着性の優れた熱可塑性樹脂が用いられる。
【００１８】
具体的には、高圧法低密度ポリエチレン、線状低密度ポリエチレン、高密度ポリエチレン、ポリプロピレン、エチレン・プロピレン共重合体、エチレン・α−オレフィン系重合体、エチレン・酢酸ビニル共重合体等のオレフィン系重合体、等のオレフィン系重合体、ポリエチレンテレフタレート、ポリブチレンテレフタレート等のポリエステル、ナイロン６、ナイロン６６のポリアミド等を用いることができ、基層の熱可塑性樹脂との関係で基層より低融点、好ましくは２０℃以上融点の低い熱可塑性樹脂が選択される。特に、高圧法低密度ポリエチレン、高密度ポリエチレン、線状低密度ポリエチレン、ポリプロピレン等のオレフィン系重合体が望ましく、特に、メタロセン触媒を用いて重合した線状低密度ポリエチレンが好ましい。
【００１９】
集合線条体Ａ又は細幅線条体Ｂを形成する熱可塑性樹脂には、無機充填材を添加することができる。無機充填材の種類としては、熱可塑性樹脂添加材として自体公知の無機充填材を使用することができ、例えば、タルク、クレー、マイカ、炭酸カルシウム、硫酸バリウム、ウオラストナイト、ゼオライト、ハイドロタルサイト、水酸化アルミニウム、水酸化マグネシウム、珪酸カルシウム等を使用することができる。
【００２０】
無機充填材を配合することによって風合いや保温性、または製織性を向上することができ、無機充填材の配合量は、０．１〜４０重量％、好ましくは１〜３０重量％である。
【００２１】
集合線条体Ａ又は細幅線条体Ｂの基層５あるいは接合層６として用いられる熱可塑性樹脂には、目的に応じて各種の添加剤を添加することができる。
【００２２】
具体的には、フェノール系、有機ホスファイト系、ホスナイトなどの有機リン系、チオエーテル系等の酸化防止剤；ヒンダードアミン系等の光安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アミド系、ワックス系、有機金属塩系、エステル系等の滑剤；含臭素有機系、メラミン系、リン酸系、燐酸エステル系、三酸化アンチモン、水酸化マグネシウム、赤リン等の難燃剤；有機顔料；無機顔料；金属イオン系などの無機、有機抗菌剤等が挙げられる。
【００２３】
特に、集合線条体Ａ又は細幅線条体Ｂを構成する樹脂として、ポリオレフィンが使用されたときは、ヒンダードアミンを側鎖に有するエチレン系重合体を配合することが望ましい。
【００２４】
上記の充填材あるいは添加剤は、適宜組み合わせて、材料組成物を調製するいずれかの工程で配合される。添加剤の配合は、従来の公知の二軸スクリュー押出機、バンバリーミキサー、ニーダー、ミキシングロール等の混練装置を用いて所定割合に混合して、これを溶融混練して調製してもよいし、高濃度のいわゆるマスターバッチを作製し、これを希釈して使用するようにしてもよい。
【００２５】
積層体が使用される場合、その成形材料となる積層フィルムを成形する手段としては、予め基層５となるフィルムと接合層６となるフィルムを形成してドライラミネート法や熱ラミネート法を用いて複層化する手段や、基層５となるフィルムの表面に接合層６となる熱可塑性樹脂をコーティングする方法、予め形成した基層５となるフィルムに接合層６を押出ラミネートする方法、あるいは、多層共押出法によって積層フィルムとして押出成形するなどの公知の手段から適宜選択して用いればよいが、成形の容易さやコスト面、並びに、製品の各層間の接着性及び光透過性の点では、多層共押出法によって基層５と接合層６の積層体を一段で得る方法が望ましい。
【００２６】
また、延伸する方法としては、基層５となるフィルムを一軸方向に延伸した後、接合層６となる熱可塑性樹脂を積層し、これをテープ状にスリットしてもよく、あるいは、基層５と接合層６とが積層された積層フィルムをスリットする前、又は、スリットした後、一軸方向に延伸することによって得ることもできる。
【００２７】
延伸方法としては、熱ロールによる延伸、熱板による延伸、熱風炉内でロールによって延伸する方法等によって行なうことができる。延伸倍率は、３〜１２倍、好ましくは５〜１０倍程度が適当である。
【００２８】
なお、集合線条体Ａには、遮光性を付与することが望ましく、集合線条体Ａを構成する熱可塑性樹脂に、アルミニウム粉末、酸化亜鉛、酸化チタン、硫酸バリウム、炭酸カルシウム等の光反射性粉末、あるいは、カーボンブラック等の光吸収性粉末を添加することが望ましい。また、無機充填材を添加して比較的低温で大きく延伸することによって線条体内にボイドを生じさせる方法も有力である。
【００２９】
集合線条体Ａとしては、マルチフィラメントを使用するときは、単繊維の太さは０．０５〜５０デシテックスの範囲が好ましく、単繊維が収束されたマルチフィラメントの太さとしては、５００〜５０００デシテックス、好ましくは８００〜３０００デシテックスとされる。スプリットヤーンを用いるときは、一般に、５００〜５０００デシテックス、好ましくは８００〜３０００デシテックス、糸幅が１．０〜５０ｍｍ、好ましくは３．０〜３０ｍｍの範囲のフラットヤーンとされ、これに縦方向に多数の切れ目を入れて開繊して用いられる。
【００３０】
細幅線条体Ｂの太さは１０〜５０００デシテックスの範囲が好ましく、フラットヤーンであれば糸幅が０．５〜３０ｍｍ、好ましくは１．０〜２０ｍｍ、厚さが１０〜１５０μｍ、好ましくは２０〜１００μｍの範囲が望ましい。モノフィラメントであれば繊維径が０．１〜１．５ｍｍ、好ましくは０．２〜１ｍｍの範囲が望ましい。
【００３１】
得られた集合線条体Ａ及び細幅線条体Ｂは、図１に示すように、集合線条体Ａを密に並べ、これに細幅線条体Ｂを交差させて締止することによってシート状体とされる。
【００３２】
集合線条体Ａを締止する方法としては、間隔を置いて細幅線条体Ｂを平行に配設し、集合線条体Ａと細幅線条体Ｂの交差部を平織りとしてもよく、また、絡み織することもできる。さらに、細幅線条体Ｂを経メリヤス編みとして集合線条体Ａを係止することもできる。従って、細幅線条体Ｂはメリヤス編みのように一本が単独で集合線条体Ａを締止する場合もあれば２本一組となって締止する場合もある。また、２本一組が２列以上を形成する細幅線条体Ｂ群によって締止することもできる。２列以上の細幅線条体Ｂ群によって締止するときは、群内の細幅線条体Ｂは可及的近接して配し、細幅線条体Ｂ群間は間隔を置くようにされる。
【００３３】
しかして、本発明は、集合線条体Ａを細幅線条体Ｂで締止させる場合、８ｍｍ以上、好ましくは１０ｍｍ以上１００ｍｍ以下、さらに好ましくは１５ｍｍ以上１００ｍｍ以下の非締止部が集合線条体Ａに生じるように締止される。細幅線条体Ｂ間の間隔をあけて集合線条体Ａに非締止部が生じるようにすることによって、集合線条体Ａの嵩高性を阻害することなくシート状とすることができ、遮光性、通風性の優れたシートとすることができる。
【００３４】
本発明農業用遮光シートの質量は２０〜３００ｇ／ｍ２であることが望ましく、２０ｇ／ｍ２未満であると耐久性や強度に劣り、３００ｇ／ｍ２を超えると展張する作業者に負担が大きく、また内張りカーテン資材として使用する場合は、被覆するためのワイヤーなどに過剰な負荷がかかり故障の原因となる。
【００３５】
本発明農業用遮光シート１は、必要に応じて表面を親水性化する処理が行われる。親水性化処理によって、結露によって生じた水滴が作物の上に落ちることを防ぐことができる。親水性化処理は、火炎処理、コロナ処理やプラズマ処理等の物理的処理、あるいは、界面活性剤等を熱可塑性樹脂中に添加し、樹脂表面にブリードアウトさせる方法や親水性樹脂等をコーティングする等の化学的処理を利用することができる。なお、親水性化処理は、織成する前の集合線条体Ａ又は細幅線条体Ｂに行うことができ、また、織成した後シートに対して行うことができる。
【産業上の利用可能性】
【００３６】
本発明農業用遮光シートは、作物の日覆、あるいは、図２に示すように、ハウス２の外側等に張設してハウス用シートとして使用することができる。  
【実施例】
【００３７】
（測定法）
１）遮光率：ＪＩＳ  Ｌ１０５５  カーテンの遮光性試験方法Ａ法に準拠
２）通気性：ブロアの全面に円筒を取り付け、円筒中心部の風速を４．５ｍ／ｓに設定した後、円筒先端部測定試料を取り付け通過する風量が３．７ｍ３となる時間を測定した。
３）ブロッキング：５ｃｍに切り出した市販の農業用ビニルと遮光性シート試料を重ね、重ね分５ｃｍ×５ｃｍに５ｋｇの重錘をのせ、７０℃の恒温槽内に静置し、２４時間後に取り出し、遮光性シート試料と農業用ビニルの接着力を引張試験機によって測定した。
【００３８】
（実施例１）
高密度ポリエチレン（密度０．９５６、ＭＦＲ０．５５）に黒色顔料２重量部を添加してインフレーション成形法によってフィルムとし、得られたフィルムをレザーによってスリットした。次いで、温度１１０℃の熱板上で７倍に延伸した後、温度１２０℃の熱風循環式オーブン内で６％の弛緩熱処理を行い、糸幅１２ｍｍ、肉厚１９μｍのフラットヤーンを得た。これを針刃ロールによって縦方向の切れ目を多数形成してスプリットヤーンとした。
【００３９】
また、高密度ポリエチレン（密度０．９５５、ＭＦＲ０．８）を押出機によってストランドを押出し成形し、温度１１０℃の熱風循環式オーブンを用いて７倍に延伸した後、温度１２０℃の熱風循環式オーブン内で６％の弛緩熱処理を行い、直径０．３ｍｍのモノフィラメントを得た。
【００４０】
得られたスプリットヤーンを緯糸として、２本１組のモノフィラメントを２組ずつ３０ｍｍの間隔で交差させて絡み織をしてシートを得た。
【００４１】
（比較例１）
実施例１において、フラットヤーンを開繊することなく、直接使用した他は実施例１に準拠してシートを得た。フラットヤーンの幅、打込み本数を表１の通りとした他は実施例１に準拠して遮光シートを得た。得られたシートの評価結果は表１のとおりであった。
【００４２】
（比較例２）
実施例１において、経糸、緯糸とも幅１．６ｍｍのフラットヤーンを用い、絡み織を平織とした他は実施例１に準拠してシートを得た。得られたシートの評価結果は表１の通りであった。
【００４３】
【表１】
2007104917.tif 000003
【図面の簡単な説明】
【００４４】
【図１】本発明遮光シートの例を示す斜視図
【図２】本発明遮光シートの使用例を示す斜視図
【図３】線条体の例を示す縦断面図
【符号の説明】
【００４５】
Ａ．集合線条体
Ｂ．細幅線条体
１．農業用遮光シート
２．農業用ハウス
５．基層
６．接合層                    
【図１】
2007104917.tif 000004
【図２】
2007104917.tif 000005
【図３】
2007104917.tif 000006